屈折率ηdが1.67<ηd<1.70、アッベ数vdが52.0<vd<55.0、及び転移温度がTg<550°Cである、PbO及びAs2O3を含まない光学ガラス。ガラスの屈性率ηdが1.68<ηd<1.70であることを特徴とする請求項1項記載の光学ガラス。ガラスの屈性率ηdが1.690<ηd<1.695であることを特徴とする請求項2項記載の光学ガラス。ガラスのアッベ数vdが52.0<vd<54.0であることを特徴とする請求項1項記載の光学ガラス。ガラスのアッベ数vdが52.0<vd<53.6であることを特徴とする請求項1項記載の光学ガラス。以下の含有量を特徴とする光学ガラス:組成重量SiO25.5~15Li2O2.6~8B2O320~40La2O321.5~35Y2O30.5~10Ta2O50.1~8ZrO20.1~5ZnO1~35SrO0~15BaO0~22Al2O30~10Na2O0~2Sb2O30~1SnO20~1CeO20~1ガラスにLa2O3が21.5~30重量含まれることを特徴とする請求項6項記載の光学ガラス。ガラスにLa2O3が21.5~24重量含まれることを特徴とする請求項7項記載の光学ガラス。ガラスにBaOが5~22重量含まれることを特徴とする請求項6項記載の光学ガラス。ガラスにBaOが15~20重量含まれることを特徴とする請求項9項記載の光学ガラス。ガラスにY2O3が3~10重量含まれることを特徴とする請求項6項記載の光学ガラス。ガラスにY2O3が3~6.5重量含まれることを特徴とする請求項11項記載の光学ガラス。ガラスにLi2Oが2.6~6重量含まれることを特徴とする請求項6項記載の光学ガラス。ガラスにLi2Oが2.8~4.5重量含まれることを特徴とする請求項13項記載の光学ガラス。ガラスにB2O3が20~35重量含まれることを特徴とする請求項6項記載の光学ガラス。ガラスにB2O3が22.5~27.5重量含まれることを特徴とする請求項15項記載の光学ガラス。ガラスにSiO2が6~14重量含まれることを特徴とする請求項6項記載の光学ガラス。ガラスにSiO2が7~10重量含まれることを特徴とする請求項17項記載の光学ガラス。ガラスにTa2O5が0.1~6重量含まれることを特徴とする請求項6項記載の光学ガラス。ガラスにTa2O5が0.8~2.3重量含まれることを特徴とする請求項6項記載の光学ガラス。ガラスにZrO2が0.5~4重量含まれることを特徴とする請求項6項記載の光学ガラス。ガラスにZrO2が1.8~2.4重量含まれることを特徴とする請求項21項記載の光学ガラス。ガラスにCeO2が0~0.5重量含まれることを特徴とする請求項6項記載の光学ガラス。ガラスにCeO2が0~0.05重量含まれることを特徴とする請求項23項記載の光学ガラス。以下の含有量を特徴とする光学ガラス:組成重量SiO26~14Li2O2.6~6B2O320~35La2O321.5~30Y2O33~10Ta2O50.1~6ZrO20.5~4ZnO2~20SrO5~15BaO5~22Al2O30.01~5Na2O0~1Sb2O30.01~0.5SnO20~0.5CeO20~0.5以下の含有量を特徴とする光学ガラス:組成重量SiO27~10Li2O2.8~4.5B2O322.5~27.5La2O321.5~24Y2O33~6.5Ta2O50.8~2.3ZrO21.8~2.4ZnO3.8~6.8SrO7.8~13BaO15~20Al2O30.03~0.2Na2O0~0.5Sb2O30.01~0.3SnO20~0.05CeO20~0.05ガラスにCaOが含まれないことを特徴とする請求項1~26のいずれかに記載のガラス。上記目的を達成するため、本願発明者は、長期に亘る研究及び実務を経て、ガラスのTgをさらに下げてガラスと型との付着を減じ、またガラス特性の改善を目的として屈折率を増大し、さらにガラスの分散を低下させることにより、精密成形用の新規な光学ガラス組成を見出した。さらに、本願に係るガラスは環境に優しい方法によって製造及び加工することが可能である。本発明は、具体的には、光学特性ηd/Udにおいて有利性があり、同時にPbO及びAs2O3を用いずともTgが大幅に低い光学ガラスを提供することを目的とする。このようなガラスは精密成形を経てさらに加工するために適しており、マッピング、投射、遠隔通信、光通信工学、モバイルドライブ及び、レーザー技術に適用可能である。本発明に係るガラスの屈折率は、1.67<nd<1.70、好ましくは1.68<nd<1.70、さらに好ましくは1.690<nd<1.695、アッベ数vdは52.0<vd<55.0、好ましくは52.0<vd<54.0、さらに好ましくは52.0<vd<53.6、及び転移温度はTg<550°Cである。本発明に係るガラスは、ガラス組成全重量に対する含有率以下同様で示された下記組成から構成される。組成重量SiO25.5~15Li2O2.6~8B2O320~40La2O321.5~35Y2O30.5~10Ta2O50.1~8ZrO20.1~5ZnO1~35SrO0~15BaO0~22Al2O30~10Na2O0~2Sb2O30~1SnO20~1CeO20~1さらに好ましくは、本発明に係るガラスは下記組成から構成される。組成重量SiO26~14Li2O2.6~6B2O320~35La2O321.5~30Y2O33~10Ta2O50.1~6ZrO20.5~4ZnO2~20SrO5~15BaO5~22Al2O30.01~5Na2O0~1Sb2O30.01~0.5SnO20~0.5CeO20~0.5本発明に係るガラスは、特に好ましくは下記組成から構成される。組成重量SiO27~10Li2O2.8~4.5B2O322.5~27.5La2O321.5~24Y2O33~6.5Ta2O50.8~2.3ZrO21.8~2.4ZnO3.8~6.8SrO7.8~13BaO15~20Al2O30.03~0.2Na2O0~0.5Sb2O30.01~0.3SnO20~0.05CeO20~0.05なお、SiO2のB2O3に対するモル比は好ましくは0.5より小さい。本発明の一実施態様によれば、本発明に係るガラス組成の少なくとも90、より好ましくは少なくとも95は、実質的に上記表に記載された成分から構成される。実質的に~から構成されるは、他の成分はせいぜい不純物として存在しても、ガラス組成成分として意図的に添加されていないことを意味する。上記組成から成る本発明に係るガラスは、表面エネルギーが高いために、精密成形の過程における型表面への付着性が小さい。上記組成から成る本発明に係るガラスは、B2O3及びLi2Oの蒸発を減じて、精密成形後における組成を正確に保持することが可能である。本発明に係るガラスはCaO無含有である。CaOを含まないガラスは精密成形過程における成分の蒸発及び拡散が少なく、また一般的型材料であるSiC、グラッシーカーボン及び炭化タングステンとの反応も少ないため型の寿命が延長される。上記組成をもつ本発明に係るガラスは精密成形加工に適し、精密成形加工中おける成分の蒸発及び拡散が少なく、一般的な型材料であるSiC、グラッシーカーボン、炭化タングステン、及び型の金属膜めっきに用いられる白金との反応が少ない。本発明に係るガラスは良好な加工及び生産特性を有し、レンズ、電気通信、光通信技術、及び又はレーザー技術分野において利用可能である。本発明は高屈折率かつ低分散性の精密成形ガラスに関する。有利な用途として、本発明に係るガラスを用いて、最終仕上げなしに、例えばデジタルカメラ用レンズ等の光学素子を作製することが可能である。精密成形によって作製される光学部品は撮像、投射、電気通信、光通信工学、及びレーザー技術分野において利用可能である。